КОМПЛЕКСНЫЙ НОСИТЕЛЬ КАТАЛИЗАТОРОВ ПОЛИМЕРИЗАЦИИ ПРОПИЛЕНА, КАТАЛИТИЧЕСКИЙ КОМПОНЕНТ И КАТАЛИЗАТОР, ВКЛЮЧАЮЩИЙ УКАЗАННЫЙ КОМПОНЕНТ

1. Комплексный носитель катализаторов полимеризации пропилена, содержащий галогенид магни  и частицы оксида кремни , в котором указанный оксид кремни  имеет средний размер частиц меньше 10 мкм.
2. Комплексный носитель по п.1, в котором оксид кремни  имеет средний размер частиц меньше 5 мкм.
3. Комплексный носитель по п.1, в котором оксид кремни  имеет средний размер частиц меньше 1 мкм.
4. Комплексный носитель катализаторов полимеризации пропилена в виде сферических частиц, получаемых в результате контактировани  галогенида магни , по крайней мере, с одним электронодонорным соединением с образованием раствора, последующего смешивани  раствора с частицами оксида кремни , при использовании оксида кремни , средний размер частиц которого меньше 10 мкм, и высушивани  полученной суспензии методом распылительной сушки.
5. Комплексный носитель по п.4, в котором оксид кремни  имеет средний размер частиц меньше 5 мкм.
6. Комплексный носитель по п.5, в котором оксид кремни  имеет средний размер частиц меньше 1 мкм.
7. Комплексный носитель по п.4, сферические частицы которого имеют средний размер от 5 до 60 мкм.
8. Комплексный носитель по п.7, сферические частицы которого имеют средний размер от 10 до 40 мкм.
9. Комплексный носитель по п.4, в котором, по крайней мере, одно электронодонорное соединение выбрано из группы, состо щей из произвольно галогенированных алифатических или ароматических спиртов, алифатических эфиров, циклических эфиров, произвольно галогенированных алифатических алкиленоксидов, алифатических кетонов, сложных алкиловых эфиров, алифатических или ароматических карбоновых кислот, гидрокарбиловых или галогенгидрокарбиловых эфиров фосфористой или фосфорной кислот, и их смеси.
1-8
7-10
10. Комплексный носитель по п.9, в котором, по крайней мере, одно электронодонорное соединение  вл етс  системой, включающей, по крайней мере, один из произвольно галогенированных Cалифатических спиртов и произвольно галогенированных Сароматический спиртов.
1-8
7-10
1-6
3-5
1-6
11. Комплексный носитель по п.9, в котором, по крайней мере, одно электронодонорное соединение  вл етс , по крайней мере, одним из произвольно галогенированных Cалифатических спиртов и произвольно галогенированных Сароматический спиртов, или смесью указанных спиртов с Cалифатическим эфиром, Сциклическим эфиром или Cалкиловым эфиром алифатической или ароматической карбоновой кислоты.
12. Комплексный носитель по п.4, в котором мол рное отношение, по крайней мере, одного электронодонорного соединени  к галогениду магни  находитс  в диапазоне от 3:1 до 50:1.
13. Комплексный носитель катализаторов дл  полимеризации пропилена, в виде сферических частиц, получаемых в результате контактировани  хлорида магни  с электронодонорной системой, состо щей из алифатического спирта и по выбору алифатического простого эфира, циклического простого эфира или сложного алкилового эфира алифатической или ароматической карбоновой кислот с получение раствора, последующего смешивани  раствора с частицами оксида кремни  с образованием суспензии, при использовании оксида кремни , имеющего средний размер частиц меньше 1 микрона дл  получени  смеси и высушивани  суспензии методом распылительной сушки.
14. Комплексный носитель по п.13, в котором мол рное отношение алифатического спирта к хлориду магни  находитс  в диапазоне от 3:1 до 50:1, а мол рное отношение алифатического эфира, циклического эфира или сложного алкилового эфира алифатической или ароматической карбоновой кислот к хлориду магни  не более чем 20:1.
2
2
4-m
m
1-14
15. Каталитический компонент полимеризации пропилена, включающий продукт реакции взаимодействи  комплексного носител  в виде сферических частиц, получаемых в результате контактировани  хлорида магни  с, по крайней мере, одним электронодонорным соединением с образованием раствора, последующего смешивани  этого раствора с частицами оксида кремни  с образованием суспензии, при использовании оксида кремни , имеющего размер частиц меньше 10 мкм, высушивани  суспензии методом распылительной сушки, и соединени  титана, представленного формулой Ti(OR)X, где Rгруппы  вл ютс  одинаковыми или различными Cалифатическими углеводородными заместител ми, Х выбран из группы, состо щей из F, Cl, Br и их смеси, m - целое число от 1 до 4, при этом до, во врем  или после реакции взаимодействи  между комплексным носителем и соединением титана, комплексный носитель обрабатывают внутренним донором электронов.
16. Каталитический компонент полимеризации пропилена по п.15, где внутреннее электронодонорное соединение выбрано из группы, состо щей из сложных эфиров алифатической поликарбоновой кислоты, сложных эфиров ароматической карбоновой кислоты, и простых 1,3-диэфиров с общей формулой (I)
I
II
III
IV
V
VI
VII
VIII
I
VI
1
20
3
20
6
20
7
20
7
20
1
20
3
20
6
20
7
20
7
20
где R, R, R, R, R и R  вл ютс  одинаковыми или разными заместител ми и отобраны из группы, состо щей из водорода, галогенов, произвольно галогенированных линейных или разветвленных C-Cалкилов, произвольно галогенированных С-Cциклоалкилов, произвольно галогенированных С-Cарилов, произвольно галогенированных С-Cалкиларилов и произвольно галогенированных C-Cарилалкилов, R и R - одинаковые или разные заместители, выбранные из группы, состо щей из произвольно галогенированного линейных или разветвленных C-Cалкилов, произвольно галогенированных С-Cциклоалкилов, произвольно галогенированных С-Cарилов, произвольно галогенированных С-Cалкиларилов и произвольно галогенированных С-Cарилалкилов, и R-R группы могут быть св заны друг с другом, образу  кольцо, и их смеси.
17. Каталитический компонент полимеризации пропилена по п.16, где внутреннее электронодонорное соединение одно или более выбрано из группы, состо щей из фталатов, малонатов, сукцинатов, глутаратов, пивалатов и карбонатов.
III
IV
1
20
3
20
6
20
7
20
7
20
18. Каталитический компонент полимеризации пропилена по п.16, где в простых 1,3-диэфирах, имеющих общую формулу (I), R и R св заны друг с другом с образованием системы ненасыщенных конденсированных колец, а атомы водорода в указанной системе ненасыщенных колец произвольно замещены одним или более заместител ми, выбранными из группы, состо щей из галогенов, произвольно галогенированных линейных или разветвленных C-C алкилов, произвольно галогенированных С-Cциклоалкилов, произвольно галогенированных С-Cарилов, произвольно галогенированных С-Cалкиларилов и произвольно галогенированных С-Cарилалкилов.
19. Каталитический компонент полимеризации пропилена по п.16, где простые 1,3-диэфиры  вл ютс  веществами с общей формулой (III)
1
20
3
20
6
20
7
20
7
20
где R  вл ютс  одинаковыми или разными заместител ми и отобраны из группы, состо щей из водорода, галогенов, произвольно галогенированных линейных или разветвленных C-Cалкилов, произвольно галогенированных С-Cциклоалкилов, произвольно галогенированных C-Cарилов, произвольно галогенированных C-Cалкиларилов и произвольно галогенированных C-Cарилалкилов;
1
1
20
3
20
6
20
7
20
7
20
R - одинаковые или разные заместители, выбранные из группы, состо щей из водорода, галогена, произвольно галогенированных линейных или разветвленных C-Cалкилов, произвольно галогенированных С-Cциклоалкилов, произвольно галогенированных С-Cарилов, произвольно галогенированных С-Cалкиларилов и произвольно галогенированных C-Cарилалкилов;
2
1
20
3
20
6
20
7
20
7
20
R - одинаковые или разные заместители, выбранные из группы, состо щей из произвольно галогенированных линейных или разветвленных C-Cалкилов, произвольно галогенированных С-Cциклоалкилов, произвольно галогенированных C-Cарилов, произвольно галогенированных С-Cалкиларилов и произвольно галогенированных С-Cарилалкилов.
20. Каталитический компонент полимеризации пропилена, получаемый в результате процесса, включающего стадии
(i) приготовлени  сферического комплексного носител  путем контактировани  галогенида магни , по крайней мере, с одним электронодонорным соединением с получением раствора, последующего смешивани  раствора с частицами оксида кремни  с образованием суспензии, при использовании оксида кремни , имеющего размер частиц меньше 10 мкм, высушивани  суспензии методом распылительной сушки,
2
2
4-m
m
1-14
(ii) реакции взаимодействи  комплексного носител , приготовленного на стадии (i) с соединением титана, представленного формулой Ti(OR)X, где R  вл ютс  одинаковыми или разными C алифатическими углеводородными заместител ми, Х выбраны из группы, состо щей из F, Cl, Br и их смеси, m - целое число от 1 до 4, и
(iii) до, во врем  или после реакции между комплексным носителем и соединением титана, обработки комплексного носител  внутренним донором электронов, отобранным из группы, состо щей из сложных эфиров алифатической поликарбоновой кислоты, сложных эфиров ароматической карбоновой кислоты, простых 1,3-диэфиров, имеющих следующую общую формулу (I) и их смеси
I
II
III
IV
V
VI
VII
VIII
I
VI
1
20
3
20
6
20
7
20
7
20
1
20
3
20
6
20
7
20
7
20
где R, R, R, R, R и R  вл ютс  одинаковыми или разными заместител ми и отобраны из группы, состо щей из водорода, галогенов, произвольно галогенированных линейных или разветвленных С-Cалкилов, произвольно галогенированных С-Cциклоалкилов, произвольно галогенированных С-Cарилов, произвольно галогенированных С-Cалкиларилов и произвольно галогенированных С-Cарилалкилов, R и R - одинаковые или разные заместители, выбранные из группы, состо щей из произвольно галогенированного линейных или разветвленных C-Cалкилов, произвольно галогенированных С-Cциклоалкилов, произвольно галогенированных С-Cарилов, произвольно галогенированных C-Cалкиларилов и произвольно галогенированных С-Cарилалкилов, а R-R группы могут быть св заны друг с другом с образованием кольца.
21. Каталитический компонент полимеризации пропилена, получаемый в результате процесса, включающего стадии
(i) получени  сферического комплексного носител  путем контактировани  хлорида магни  с электронодонорной системой, состо щей из алифатического спирта, и по выбору алифатического простого эфира, циклического простого эфира или сложного алкилового эфира алифатических или ароматических карбоновых кислот с получением раствора, последующего смешивани  полученного раствора с частицами оксида кремни  с получением суспензии, при использовании оксида кремни , имеющего размер частиц меньше 1 микрона, высушивани  суспензии методом распылительной сушки;
2
2
4-m
m
1-14
(ii) реакции взаимодействи  комплексного носител , приготовленного на стадии (i) с соединением титана, представленного формулой Ti(OR)X, где R - одинаковые или разные С алифатические углеводородные заместители, Х выбраны из группы, состо щей из F, Cl, Br и их смеси, m - целое число от 1 до 4, и
(iii) до, во врем  или после реакции между комплексным носителем и соединением титана, обработки комплексного носител  внутренним донором электронов, выбранным из группы, состо щей из сложных эфиров алифатической поликарбоновой кислоты, сложных эфиров ароматической карбоновой кислоты, и простых 1,3-диэфиров, имеющих следующую общую формулу (I), и их смеси:
I
II
III
IV
V
VI
VII
VIII
I
VI
1
20
3
20
6
20
7
20
7
20
1
20
3
20
6
20
7
20
7
20
где R, R, R, R, R и R  вл ютс  одинаковыми или разными заместител ми и отобраны из группы, состо щей из водорода, галогенов, произвольно галогенированных линейных или разветвленных C-Cалкилов, произвольно галогенированных С-Cциклоалкилов, произвольно галогенированных С-Cарилов, произвольно галогенированных C-Cалкиларилов и произвольно галогенированных С-C арилалкилов, R и R - одинаковые или разные заместители, выбранные из группы, состо щей из произвольно галогенированного линейных или разветвленных C-Cалкилов, произвольно галогенированных С-Cциклоалкилов, произвольно галогенированных С-Cарилов, произвольно галогенированных C-Cалкиларилов и произвольно галогенированных С-Cарилалкилов, и R-R группы могут быть св заны друг с другом с образованием кольца.
22. Катализатор полимеризации пропилена, включающий продукт реакции
(i) каталитического компонента по п.15;
(ii) алкилалюмини ; и
(iii) внешнего электронодонорного соединени  по выбору.
3
3
n
3-n
23. Катализатор полимеризации пропилена по п.22, в котором алкилалюминий представлен формулой AIR X, где R  вл ютс  одинаковыми или разными, линейными, разветвленными или циклическими алкильными заместител ми, содержащими от 1 до 20 атомов углерода, Х - галоген(ы), n=1, 2 или 3.
4
5
4
5
4
n
4-n
24. Катализатор полимеризации пропилена по п.23, в котором внешнее электронодонорное соединение  вл етс  органическим соединением кремни , имеющим формулу R Si(OR), где n - от 0 до 3 включительно, заместители Rи R - одинаковые или разные алкилы, циклоалкилы, арилы, галогеналкилы, а R может быть атомом галогена или водорода.
25. Катализатор полимеризации пропилена по п.24, в котором отношение количества твердого каталитического компонента (i) к количеству алкилалюмини  (ii) находитс  в диапазоне от 1:5 до 1000, а отношение количества твердого каталитического компонента (i) к внешнему электронодонорному соединению (iii) находитс  в диапазоне от 1:0 до 500 из расчета на мол рную массу титана, алюмини  и кремни .